Brevet FR3068348A1 (20190104)

REVENDICATIONS1. Procédé de fabrication de verre, dans lequel on fournit dans un four de verrerie un mélange d'eau, de sable, de soude et d'oxyde de calcium, l'oxyde de calcium étant dans 5 une proportion massique comprise entre 1 et 20 % du total du mélange, et on met le mélange en fusion par au moins un brûleur à flamme dirigée vers le mélange.\n<CLM>\1\tProcédé selon la revendication 1, dans lequel le comburant fourni au brûleur est de 1 ' oxygène.\n<CLM>\1\tProcédé selon la revendication 1 ou 2, dans lequel l'eau, le sable, le carbonate de 10 sodium et l'oxyde de calcium sont présents dans des proportions massiques comprises entre 0 et 5, 40 et 65, 1 et 25, et 1 et 20% respectivement.\n<CLM>\1\tProcédé selon l'une des revendications précédentes, comprenant, au préalable la préparation du mélange précurseur de verre pour four verrier, dans lequel on mélange de l'eau, du sable et du carbonate de sodium dans des proportions massiques comprises 15 entre 0 et 5 %, 40 et 65 %, et plus de 0 et au plus 25 % respectivement, et, après un délai d'au moins une heure, on ajoute de l'oxyde de calcium dans une proportion massique comprise entre 1 et 20 % du total.\n<CLM>\1\tProcédé selon la revendication 4, dans lequel ledit délai est de moins de 72 heures.\n<CLM>\1\tProcédé selon la revendication 4 ou 5, dans lequel l'oxyde de calcium présente une 20 granulométrie telle que 70 à 90 % en masse ne passe pas au tamis de 0,1 mm, préférablement 30 à 80 % en masse ne passe pas au tamis de 0,5 mm, plus préférablement 30 à 70 % en masse ne passe pas au tamis de 2 mm.\n<CLM>\1\tProcédé selon l'une des revendications 4 à 6, dans lequel l'oxyde de calcium présente une granulométrie telle que plus 90 % en masse ne passe pas au tamis de 0,1 mm et 25 moins de 5 % en masse ne passe pas au tamis de 4 mm, préférablement plus 95 % en masse ne passe pas au tamis de 0,1 mm et moins de 1 % en masse ne passe pas au tamis de 4 mm.\n<CLM>\1\tProcédé selon l'une des revendications 4 à 7, dans lequel l'oxyde de calcium présente une granulométrie moyenne comprise entre 1 et 1,5 mm. 30\n<CLM>\1\tProcédé selon l'une des revendications 4 à 8, dans lequel le mélange précurseur est mis en oeuvre dans un four verrier moins de 1 heure après sa préparation pour une granulométrie de 90 % ou plus en masse passant au tamis de 0,1 mm, préférablement 17 moins de 2 heures après sa préparation pour une granulométrie de 70 à 90% en masse passant au tamis de 0,1 mm.\n<CLM>\1\tProcédé selon l'une des revendications 4 à 9, dans lequel le mélange précurseur est mis en oeuvre dans un four verrier moins de 8 heures après sa préparation pour une 5 granulométrie de 70% ou plus en masse passant au tamis de 2 mm.\n<CLM>\1\tProcédé selon l'une des revendications 4 à 10, dans lequel ledit sable est sec.\n<CLM>\1\tProcédé selon l'une des revendications 4 à 10, dans lequel l'eau est présente dans ledit sable, préférablement 3 à 4% en masse.\n<CLM>\1\tProcédé selon l'une des revendications 4 à 12, dans lequel l'oxyde de calcium est 10 dépourvu d'addition volontaire d'oxyde d'aluminium.\n<CLM>\1\tProcédé selon l'une des revendications 4 à 13, dans lequel on ajoute du calcin au mélange précurseur de verre, avant ou après l'ajout d'oxyde de calcium, dans une proportion massique comprise entre 5 et 40 % du total.\n<CLM>\1\tProcédé selon l'une des revendications 4 à 14, dans lequel le mélange précurseur de 15 verre est préparé à l'état solide.\n<CLM>\1\tProcédé selon l'une des revendications 4 à 15, dans lequel le mélange précurseur de verre est préparé à une température comprise entre la température ambiante et la température ambiante augmentée de 20°C, et le mélange précurseur de verre est préparé sans apport d'énergie thermique. 20\n<CLM>\1\tFour de verrerie industrielle de mise en oeuvre du procédé selon l'une des revendications 1 à 16, comprenant une cuve à verre fondu, une chambre de chauffe à combustion située au-dessus de la cuve et délimitée par des piédroits, des pignons et une voûte, un conduit d'évacuation des fumées en communication avec lachambre de chauffe, un brûleur à boucle disposé dans une direction parallèle auconduit d'évacuation 25 des fumées, et un brûleur à flamme dirigée vers lacuve à verre fondu.\n<CLM>\1\tFour selon la revendication 17, dans lequel le brûleur à flamme est disposé dans une voûte du four.